(57)【要約】【課題】耐磨耗性及び耐スクラッチ性に優れ、且つ、施工が容易である化粧シートを提供することを主な目的とする。【解決手段】エチレン共重合体及び発泡剤を含む発泡樹脂層製造用組成物を樹脂架橋及び発泡させてなる発泡樹脂層を含む化粧シートであって、（１）前記エチレン共重合体は、エチレン−（メタ）アクリル酸共重合体及びエチレン−（メタ）アクリル酸−（メタ）アクリル酸エステル共重合体から選ばれる少なくとも１種であり、（２）前記エチレン共重合体は、（メタ）アクリル酸単位含量が４〜２０質量％、（メタ）アクリル酸エステル単位含量が０〜２５質量％であり、且つ、メルトフローレート（１９０℃）が１０〜１００ｇ／１０分である、ことを特徴とする化粧シート。【選択図】なし【特許請求の範囲】
【請求項１】
エチレン共重合体及び発泡剤を含む発泡樹脂層製造用組成物を樹脂架橋及び発泡させてなる発泡樹脂層を含む化粧シートであって、
（１）前記エチレン共重合体は、エチレン−（メタ）アクリル酸−（メタ）アクリル酸エステル共重合体を含み、
（２）前記エチレン共重合体は、（メタ）アクリル酸単位含量が４〜２０質量％、（メタ）アクリル酸エステル単位含量が４〜２５質量％であり、且つ、メルトフローレート（１９０℃）が１０〜１００ｇ／１０分である、
ことを特徴とする化粧シート。
【請求項２】
前記エチレン共重合体が、更に、エチレン−（メタ）アクリル酸共重合体を含む、請求項１に記載の化粧シート。
【請求項３】
前記組成物がさらに架橋剤を含む、請求項１又は２に記載の化粧シート。
【請求項４】
前記架橋剤を、前記エチレン共重合体１００質量部に対して０．１〜２質量部含む、請求項３に記載の化粧シート。
【請求項５】
前記発泡剤を、前記エチレン共重合体１００質量部に対して０．５〜１０質量部含む、請求項１〜４のいずれかに記載の化粧シート。
【請求項６】
発泡樹脂層製造用組成物が、更に多価アルコール及びその多量体から選ばれた少なくとも１種を前記エチレン共重合体１００質量部に対して０．１〜５質量部含む、請求項１〜５のいずれかに記載の化粧シート。
【請求項７】
発泡樹脂層製造用組成物が、更に無機化合物を前記エチレン共重合体１００質量部に対して５〜２００質量部含む、請求項１〜６のいずれかに記載の化粧シート。
【請求項８】
前記無機化合物は、炭酸カルシウム及び酸化チタンの少なくとも１種である、請求項７に記載の化粧シート。
【請求項９】
前記樹脂架橋は、電子線架橋及び／又は前記架橋剤による架橋であり、該架橋により得られた架橋物のゲル分率が２０〜９０％である、請求項１〜８のいずれかに記載の化粧シート。
【請求項１０】
エチレン共重合体を含む組成物を樹脂架橋してなる架橋物の層を表面保護層とする化粧シートであって、
（１）前記エチレン共重合体は、エチレン−（メタ）アクリル酸共重合体及びエチレン−（メタ）アクリル酸−（メタ）アクリル酸エステル共重合体から選ばれた少なくとも１種であり、
（２）前記エチレン共重合体は、（メタ）アクリル酸単位含量が４〜２０質量％、（メタ）アクリル酸エステル単位含量が０〜２５質量％であり、且つ、メルトフローレート（１９０℃）が１０〜１００ｇ／１０分である、
ことを特徴とする請求項１〜９のいずれかに記載の化粧シート。
【請求項１１】
前記組成物がさらに架橋剤を含む、請求項１０に記載の化粧シート。
【請求項１２】
前記架橋剤を、前記エチレン共重合体１００質量部に対して０．１〜２質量部含む、請求項１１に記載の化粧シート。
【請求項１３】
前記樹脂架橋は、電子線架橋及び／又は前記架橋剤による架橋であり、前記架橋物のゲル分率が２０〜９０％である、請求項１０〜１２のいずれかに記載の化粧シート。
【発明の詳細な説明】
【技術分野】
【０００１】
本発明は、発泡樹脂層製造用組成物を樹脂架橋及び発泡させてなる発泡樹脂層を含む化粧シートに関する。なお、本明細書において、前記エチレン共重合体は、エチレンをモノマー成分として含む共重合体を意味する。
【背景技術】
【０００２】
従来より、化粧シートとしては、紙質基材（裏打紙）上に塩化ビニル樹脂の樹脂層を形成したものが知られている。近年では、環境に配慮し、発泡樹脂層には、ハロゲンを含有しないエチレン−酢酸ビニル共重合体樹脂（ＥＶＡ）が用いられている（特許文献１）。ＥＶＡは、可塑剤を用いなくても柔軟であり、しかも低温特性や耐光性に優れており、更に加工安定性も良好であるため、発泡樹脂層の樹脂成分として好ましい。また、人体に対して無害である点でも好ましい。さらに、ＥＶＡは他の樹脂との接着性が高いため、２層以上の樹脂層を含む化粧シートを作製し易い。
【０００３】
しかしながら、樹脂成分としてＥＶＡを含む発泡樹脂層を備えた化粧シートは、ある程度の耐磨耗性や耐スクラッチ性を有するとは言え、その性能はまだ不十分である。また、前記化粧シートは、柔軟性が不十分である（コシが強い）。そのため、特に角部や曲部等の施工部位に対しては、追従させにくく施工が容易ではない。
【先行技術文献】
【特許文献】
【０００４】
【特許文献１】特開２００６−３０７４１２
【発明の概要】
【発明が解決しようとする課題】
【０００５】
従って、本発明は、耐磨耗性及び耐スクラッチ性に優れ、且つ、施工が容易である化粧シートを提供することを主な目的とする。
【課題を解決するための手段】
【０００６】
本発明者は、鋭意研究を重ねた結果、特定のエチレン共重合体を樹脂架橋させてなる発泡樹脂層を含む場合には、上記目的を達成できることを見出し、本発明を完成するに至った。
【０００７】
即ち、本発明は、下記の化粧シートに関する。
１．  エチレン共重合体及び発泡剤を含む発泡樹脂層製造用組成物を樹脂架橋及び発泡させてなる発泡樹脂層を含む化粧シートであって、
（１）前記エチレン共重合体は、エチレン−（メタ）アクリル酸共重合体及びエチレン−（メタ）アクリル酸−（メタ）アクリル酸エステル共重合体から選ばれた少なくとも１種であり、
（２）前記エチレン共重合体は、（メタ）アクリル酸単位含量が４〜２０質量％、（メタ）アクリル酸エステル単位含量が０〜２５質量％であり、且つ、メルトフローレート（１９０℃）が１０〜１００ｇ／１０分である、
ことを特徴とする化粧シート。
２．  前記組成物がさらに架橋剤を含む、上記項１に記載の化粧シート。
３．  前記架橋剤を、前記エチレン共重合体１００質量部に対して０．１〜２質量部含む、上記項２に記載の化粧シート。
４．  前記発泡剤を、前記エチレン共重合体１００質量部に対して０．５〜１０質量部含む、上記項１〜３のいずれかに記載の化粧シート。
５．  発泡樹脂層製造用組成物が、更に多価アルコール及びその多量体から選ばれた少なくとも１種を前記エチレン共重合体１００質量部に対して０．１〜５質量部含む、上記項
１〜４のいずれかに記載の化粧シート。
６．  発泡樹脂層製造用組成物が、更に無機化合物を前記エチレン共重合体１００質量部に対して５〜２００質量部含む、上記項１〜５のいずれかに記載の化粧シート。
７．  前記無機化合物は、炭酸カルシウム及び酸化チタンの少なくとも１種である、上記項６に記載の化粧シート。
８．  前記樹脂架橋は、電子線架橋及び／又は前記架橋剤による架橋であり、該架橋により得られた架橋物のゲル分率が２０〜９０％である、上記項１〜７のいずれかに記載の化粧シート。
９．  エチレン共重合体を含む組成物を樹脂架橋してなる架橋物の層を表面保護層とする化粧シートであって、
（１）前記エチレン共重合体は、エチレン−（メタ）アクリル酸共重合体及びエチレン−（メタ）アクリル酸−（メタ）アクリル酸エステル共重合体から選ばれた少なくとも１種であり、
（２）前記エチレン共重合体は、（メタ）アクリル酸単位含量が４〜２０質量％、（メタ）アクリル酸エステル単位含量が０〜２５質量％であり、且つ、メルトフローレート（１９０℃）が１０〜１００ｇ／１０分である、
ことを特徴とする上記項１〜８のいずれかに記載の化粧シート。
１０．  前記組成物がさらに架橋剤を含む、上記項９に記載の化粧シート。
１１．  前記架橋剤を、前記エチレン共重合体１００質量部に対して０．１〜２質量部含む、上記項１０に記載の化粧シート。
１２．  前記樹脂架橋は、電子線架橋及び／又は前記架橋剤による架橋であり、前記架橋物のゲル分率が２０〜９０％である、上記項９〜１１のいずれかに記載の化粧シート。
【発明の効果】
【０００８】
本発明の化粧シートは、従来のＥＶＡを樹脂成分とする発泡樹脂層を含む化粧シートに比べ、表面が傷つき難く耐磨耗性及び耐スクラッチ性に優れる。また、本発明の化粧シートは、貼り付ける面の形状に追従させ易い。例えば角部や曲部等の施工部位に対しても容易に施工できる。更に、押出成形等により容易に製造できる等数々の利点を有する。
【０００９】
本発明の化粧シートは、特に発泡壁紙として好適に使用できる。
【発明を実施するための形態】
【００１０】
本発明の化粧シートは、エチレン共重合体及び発泡剤を含む発泡樹脂層製造用組成物を樹脂架橋及び発泡させてなる発泡樹脂層を含む化粧シートであって、
（１）前記エチレン共重合体は、エチレン−（メタ）アクリル酸共重合体及びエチレン−（メタ）アクリル酸−（メタ）アクリル酸エステル共重合体から選ばれた少なくとも１種であり、
（２）前記エチレン共重合体は、（メタ）アクリル酸単位含量が４〜２０質量％、（メタ）アクリル酸エステル単位含量が０〜２５質量％であり、且つ、メルトフローレート（１９０℃）が１０〜１００ｇ／１０分である、
ことを特徴とする。
【００１１】
本発明の化粧シートは、樹脂成分としてＥＶＡを含む発泡樹脂層を備えた従来の化粧シートに比べ、耐磨耗性及び耐スクラッチ性に優れている。また、本発明の化粧シートは、追従性に優れ、例えば角部や曲部等の施工部位に対しても容易に施工できる。
【００１２】
発泡樹脂層製造用組成物
発泡樹脂層製造用組成物としては、エチレン共重合体及び発泡剤を含む組成物であって、
（１）前記エチレン共重合体は、エチレン−（メタ）アクリル酸共重合体及びエチレン−
（メタ）アクリル酸−（メタ）アクリル酸エステル共重合体から選ばれた少なくとも１種であり、
（２）前記エチレン共重合体は、（メタ）アクリル酸単位含量が４〜２０質量％、（メタ）アクリル酸エステル単位含量が０〜２５質量％であり、且つ、メルトフローレート（１９０℃）が１０〜１００ｇ／１０分である
ものを用いる。
【００１３】
（エチレン共重合体）
上記エチレン共重合体としては、エチレン−（メタ）アクリル酸共重合体及びエチレン−（メタ）アクリル酸−（メタ）アクリル酸エステル共重合体からなる群から選択される少なくとも１種の共重合体を用いる。
【００１４】
上記（メタ）アクリル酸は、アクリル酸又はメタクリル酸を意味する。つまり、エチレン−（メタ）アクリル酸共重合体には、エチレン−アクリル酸共重合体、エチレン−メタクリル酸共重合体、エチレン−アクリル酸−メタクリル酸共重合のいずれかが含まれる。
【００１５】
また、上記（メタ）アクリル酸エステルは、アクリル酸エステル又はメタクリル酸エステルを意味する。つまり、（メタ）アクリル酸エステルをモノマー成分とする場合には、アクリル酸エステル又はメタクリル酸エステルの一方又は両方をモノマー成分として含む場合が含まれる。
【００１６】
上記（メタ）アクリル酸エステルとしては、アクリル酸又はメタクリル酸と炭素数１〜８の脂肪族アルコールとのエステルが挙げられる。具体的には、（メタ）アクリル酸メチル、（メタ）アクリル酸エチル、（メタ）アクリル酸ｎ−プロピル、（メタ）アクリル酸ｉ−プロピル、（メタ）アクリル酸ｎ−ブチル、（メタ）アクリル酸ｓ−ブチル、（メタ）アクリル酸ｉ−ブチル、（メタ）アクリル酸ｎ−ヘキシル、（メタ）アクリル酸ｉ−ヘキシル、（メタ）アクリル酸２−エチルヘキシル、（メタ）アクリル酸イソオクチル等が挙げられる。
【００１７】
本発明では、エチレン共重合体は、エチレン−（メタ）アクリル酸共重合体（二元共重合体と称する）及びエチレン−（メタ）アクリル酸−（メタ）アクリル酸エステル共重合体（三元共重合体と称する）の少なくとも１種を含有すれば良い。本発明においては二種以上のエチレン−（メタ）アクリル酸共重合体（二元共重合体）同士、又はエチレン−（メタ）アクリル酸−（メタ）アクリル酸エステル共重合体（三元共重合体）同士、あるいは二元共重合体の一種以上と三元共重合体の一種以上を混合して上記エチレン共重合体としてもよい。この中でも、三元共重合体を必須成分とすることが好ましく、特に二元共重合体と三元共重合体の両方を含有することが好ましい。三元共重合体を必須成分とする発泡樹脂層を含む化粧シートは、貼り付ける面の形状に追従させ易い。また、二元共重合体と三元共重合体とを併用する場合には、化粧シートの粘弾性等を用途に応じて微調整し易くなるという利点もある。
【００１８】
上記エチレン共重合体は、（メタ）アクリル酸単位含量が４〜２０質量％（好ましくは９〜１８質量％）、（メタ）アクリル酸エステル単位含量が０〜２５質量％（好ましくは４〜２０質量％）であり、且つ、メルトフローレート（ＭＦＲ）（１９０℃）が１０〜１００ｇ／１０分（好ましくは２０〜８０ｇ／１０分）であるものを用いる。
【００１９】
なお、本明細書におけるＭＦＲは、「ＪＩＳＫ７２１０−１９９９  １９０℃  ２１６０ｇ荷重」に準拠して測定した値である。
【００２０】
エチレン−（メタ）アクリル酸共重合体としては、（メタ）アクリル酸単位含量が４〜
２０質量％、好ましくは９〜１８質量％、ＭＦＲ（１９０℃）が１０〜１００ｇ/１０分
、好ましくは２０〜８０ｇ/１０分であるものを用いる。
【００２１】
エチレン−（メタ）アクリル酸−（メタ）アクリル酸エステルとしては、（メタ）アクリル酸単位含量が４〜２０質量％、好ましくは９〜１８質量％、（メタ）アクリル酸エステル単位含量が２５質量％以下、好ましくは４〜２０質量％、ＭＦＲ（１９０℃）が１０〜１００ｇ/１０分、好ましくは２０〜８０ｇ/１０分であるものを用いる。
【００２２】
また本発明において二元共重合体同士、又は三元共重合体同士、あるいは三元共重合体の一種以上と二元共重合体の一種以上とを併用する場合、配合物として上記（メタ）アクリル酸単位含量、（メタ）アクリル酸エステル単位含量及びＭＦＲが得られる限りにおいて配合前の各共重合体の（メタ）アクリル酸単位含量、（メタ）アクリル酸エステル単位含量及びＭＦＲは限定されないが、配合後のエチレン共重合体のMFRは上記の通り１０〜
１００ｇ/10分であり、配合前の各成分のＭＦＲは１〜６００ｇ/10分が好ましい。三元共重合体と二元共重合体とを併用する場合の配合比は、エチレン共重合体として、三元共重合体：二元共重合体（質量比）＝３：７〜１０：０が好ましく、５：５〜１０：０がより好ましく、７：３〜９：１が特に好ましい。
【００２３】
（架橋剤及び架橋助剤）
上記発泡樹脂層製造用組成物は、架橋剤を含有する組成物であってもよい。更に架橋助剤を含有してもよい。例えば、熱処理により架橋させる場合には、架橋剤及び架橋助剤を配合することが好ましい。電子線照射により架橋させる場合には、架橋剤はなくてもよいが、併用することもできる。
【００２４】
架橋剤としては、加熱により分解され、遊離ラジカルを発生して分子間又は分子内に架橋結合を形成させる公知のラジカル発生剤が使用できる。例えば、ジクミルパーオキサイド、１，１−ジターシャリブチルパーオキシ−３，３，５−トリメチルシクロヘキサン、２，５−ジメチル−２，５−ジターシャリブチルパーオキシヘキサン、２，５−ジメチル−２，５−ジターシャリブチルパーオキシヘキシン、１，３−ビス（タ−シャリ−ブチルパ−オキシイソプロピル）ベンゼン、ターシャリブチルパーオキシケトン、ターシャリブチルパーオキシベンゾエート等の有機過酸化物が挙げられる。これらの架橋剤は、単独又は２種以上を混合して使用できる。
【００２５】
架橋剤の含有量は限定されないが、エチレン共重合体１００質量部に対して０．１〜２質量部が好ましく、０．１〜１．５質量部がより好ましい。
【００２６】
架橋助剤としては、ポリアリル化合物やポリ（メタ）アクリロキシ化合物のような多不飽和化合物が例示できる。例えば、トリアリルイソシアヌレート、トリアリルシアヌレート、ジアリルフタレート、ジアリルフマレート、ジアリルマレエートのようなポリアリル化合物、エチレングリコールジアクリレート、エチレングリコールジメタクリレート、トリメチロールプロパントリメタクリレートのようなポリ（メタ）アクリロキシ化合物、ジビニルベンゼン等が挙げられる。これらの架橋助剤は、単独又は２種以上を混合して使用できる。
【００２７】
架橋助剤の含有量は限定されないが、エチレン共重合体１００質量部に対して１０質量部以下が好ましく、０．１〜３質量部がより好ましい。
【００２８】
（発泡剤及び発泡助剤）
上記発泡樹脂層製造用組成物は発泡剤を含む。
【００２９】
発泡剤としては、例えば、無機系発泡剤や有機系発泡剤が用いられる。公知の中から、
前記エチレン共重合体の軟化温度以上で熱分解するものを選択して使用する。
【００３０】
無機系発泡剤としては、例えば、炭酸アンモニウム、炭酸水素アンモニウム、炭酸水素ナトリウム、亜硝酸アンモニウム、水素化ホウ素ナトリウム、アジド類等が挙げられる。
【００３１】
有機系発泡剤としては、例えば、アゾジカルボンアミド、バリウムアゾジカルボキシレート、アゾビスイソブチロニトリル、アゾジカルボン酸アミドなどのアゾ系化合物、例えば、Ｎ，Ｎ’−ジニトロソペンタメチレンテトラミン、Ｎ，Ｎ’−ジメチル−Ｎ，Ｎ’−ジニトロソテレフタルアミド、トリニトロトリメチルトリアミンなどのニトロソ系化合物、例えば、４，４’−オキシビス（ベンゼンスルホニルヒドラジド）、パラトルエンスルホニルヒドラジド、ジフェニルスルホン−３，３’−ジスルホニルヒドラジド、アリルビス（スルホニルヒドラジド）などのヒドラジド系化合物、例えば、ｐ−トルイレンスルホニルセミカルバジド、４，４’−オキシビス（ベンゼンスルホニルセミカルバジド）などのセミカルバジド系化合物、例えば、トリクロロモノフルオロメタン、ジクロロモノフルオロメタンなどのフッ化アルカン、例えば、５−モルホリル−１，２，３，４−チアトリアゾールなどのトリアゾール系化合物等が挙げられる。
【００３２】
これらの発泡剤は、単独又は２種以上を混合して使用できる。
【００３３】
発泡剤の含有量は限定されないが、好ましくは発泡倍率が２〜２０倍（好ましくは３〜１０倍程度）となり、実質的に独立気泡が得られるように設定する。例えば、エチレン共重合体１００質量部に対して０．５〜１０質量部（特に１〜５質量部）から選択する。
【００３４】
上記発泡樹脂層製造用組成物は、発泡助剤を更に含有してもよい。
【００３５】
発泡助剤としては、例えば、尿素を主成分とする尿素系化合物、酸化亜鉛、酸化鉛等の金属酸化物、サリチル酸、ステアリン酸等の高級脂肪酸又はその金属塩が挙げられる。上記の中でも、特に高級脂肪酸金属塩が好ましい。これらの発泡助剤は、単独又は２種以上を混合して使用できる。
【００３６】
発泡助剤の配合割合は、特に限定されないが、エチレン共重合体１００質量部に対して、０．１〜１０質量部が好ましく、０．５〜５質量部がより好ましい。
【００３７】
（無機化合物）
上記発泡樹脂層製造用組成物は、無機化合物を更に含有してもよい。
【００３８】
無機化合物は、例えば、炭酸カルシウム、硫酸バリウム、シリカ等の充填材や酸化チタン（ＴｉＯ２）等の顔料等を例示できるが、炭酸カルシウムやシリカは安価で汎用性の点より、酸化チタンは白色性・隠蔽性の点より好ましく、特に、炭酸カルシウム及び／又は酸化チタンが好ましい。
【００３９】
無機化合物の含有量は限定的ではないが、エチレン共重合体１００質量部に対して５〜２００質量部が好ましく、１０〜１００質量部がより好ましい。
【００４０】
（多価アルコール及び／又はその多量体）
上記発泡樹脂層製造用組成物は、多価アルコール及び／又はその多量体を更に含有しても良い。これらを含有することにより、発泡を促進することができる。また、発泡時の変色（黄変）を抑制することができる。
【００４１】
多価アルコールとしては、例えば、エチレングリコール、プロピレングリコール、グリ
セリン、トリメチロールプロパン、ペンタエリスリトール等が挙げられる。また、多量体としては、例えば、ジエチレングリコール、トリエチレングリコール、ポリエチレングリコール、ジプロピレングリコール、トリプロピレングリコール、ポリプロピレングリコール、ジグリセリン、ジトリメチロールプロパン等が挙げられる。これらの多価アルコールは、単独又は２種以上を混合して使用できる。これらの中でも、グリセリンなどの３価以上の多価アルコールやその多量体が好ましい。
【００４２】
多価アルコール及び／又はその多量体の含有量は限定されないが、エチレン共重合体１００質量部に対して０．１〜５質量部が好ましく、０．５〜３質量部がより好ましい。
【００４３】
（その他）
上記発泡樹脂層製造用組成物は、本発明の効果に影響を与えない範囲で上記以外の成分を含んでも良い。例えば、樹脂成分（水添石油樹脂など）、着色剤、抗酸化剤、安定化剤、ＵＶ吸収剤、難燃剤、加工助剤等が挙げられる。
【００４４】
発泡樹脂層
本発明の化粧シートは、上記発泡樹脂層製造用組成物を樹脂架橋及び発泡させてなる発泡樹脂層を含む。
【００４５】
樹脂架橋及び発泡させるのに先だって、上記発泡樹脂層製造用組成物をシート状又はフィルム状に成形しておくことが好ましい。成形手段としては、特に限定されないが、後述する押し出し成形が好ましい。
【００４６】
以下、上記発泡樹脂層製造用組成物をシート状又はフィルム状に成形した場合を例示して説明する。なお、本明細書において、上記発泡樹脂層製造用組成物をシート状又はフィルム状に成形したものであって、且つ、樹脂架橋及び発泡前のものを「発泡剤含有樹脂層」と称する。また、上記発泡樹脂層製造用組成物をシート状又はフィルム状に成形し、さらに樹脂架橋したものであって、且つ、発泡前のものを「架橋物」と称する。
【００４７】
発泡剤含有樹脂層を樹脂架橋させる手段としては、例えば、電子線照射による架橋がある。この場合には、発泡剤含有樹脂層に対して、電線照射装置から電子線を照射することにより、エチレン共重合体を架橋させる。
【００４８】
電子線照射条件は、発泡剤含有樹脂層の厚さに応じて、加速電圧や照射量を調節する。
【００４９】
加速電圧は、１００〜１０００ｋＶ程度が一般的であり、架橋物の柔軟性、強度及び加工性を総合的に考慮すると、１００〜６００ｋＶ程度が好ましい。
【００５０】
照射量は、１０〜５００キログレイ（ＫＧｙ）程度が一般的であり、発泡樹脂層の柔軟性、強度及び加工性を総合的に考慮すると、１０〜１００キログレイ程度が好ましい。かかる照射量であれば、発泡樹脂層の柔軟性を損なわずにエチレン共重合体を十分に架橋でき、耐磨耗性や耐スクラッチ性を発揮する。また、かかる照射量があれば、例えば、発泡樹脂層を沸騰水に浸漬した場合でも、実質的に収縮しない程度となる。
【００５１】
発泡剤含有樹脂層を樹脂架橋させる手段としては、その他、熱処理による熱架橋がある。その場合には、架橋剤を含有する発泡剤含有樹脂層に対して、熱処理することにより架橋させることができる。熱処理条件は限定的ではないが、通常は１２０〜２００℃程度が好ましく、１４０〜１８０℃程度がより好ましい。
【００５２】
架橋の程度は、例えば、ゲル分率によって表される。本発明では、該架橋により得られ
た架橋物のゲル分率は、２０〜９０％程度が好ましく、５０〜９０％程度がより好ましい。ゲル分率が２０％未満では架橋の程度が不十分となり易い。また、９０％を超えるとフィルム、シートとしての柔軟性が失われ、脆く、加工性に欠け易くなる。なお、本明細書におけるゲル分率は、前記架橋物（試料）１ｇをキシレン８０ｍｌ中で１１０℃×２４時間浸漬後、未溶解試料を取り出して１２０℃×２４時間乾燥後の質量を測定し、下記式から算出した値である。
【００５３】
ゲル分率（％）＝未溶解試料質量（ｇ）／試料質量（１ｇ）×１００
上記架橋物を発泡させる場合には、架橋物を熱処理する。熱処理条件は限定的ではなく、発泡剤の種類に応じて適宜設定できるが、通常は２００〜２４０℃程度が好ましく、２１０〜２３０℃程度がより好ましい。熱処理時間は限定されず、熱処理温度に応じて適宜設定できるが、通常は２０〜６０秒間程度が好ましく、２５〜４０秒間程度がより好ましい。熱処理には、例えば、公知の発泡炉が利用できる。
【００５４】
上記以外に、熱処理によって架橋と発泡とを同時に行わせる方法もある。この場合の熱処理条件は、通常は２００〜２４０℃程度が好ましく、２２０〜２４０℃程度がより好ましい。熱処理時間は限定されず、熱処理温度に応じて適宜設定できるが、通常は３０〜１２０秒間程度が好ましく、４０〜１００秒間程度がより好ましい。
発泡樹脂層の厚みは限定的ではないが、４００〜１０００μｍ程度が好ましく、５００〜８００μｍ程度がより好ましい。
【００５５】
化粧シート
本発明の化粧シートは、上記発泡樹脂層を含むものであればよい。本発明の化粧シートは、例えば、発泡壁紙、クッションフロアー床材、発泡レザー等として使用できる。特に、発泡壁紙又はクッションフロアー床材として使用することが好ましく、発泡壁紙として使用することがより好ましい。
以下、本発明の化粧シートについて、発泡壁紙及びクッションフロアー床材を代表例として具体的に説明する。
【００５６】
発泡壁紙
発泡壁紙としては、例えば、紙質基材上に、接着層、上記発泡樹脂層、装飾層及び表面保護層を順に有する発泡壁紙が挙げられる。
【００５７】
（紙質基材）
紙質基材は、壁紙基材として適した機械強度、耐熱性等を有する限り特に限定されず、繊維質シートが一般に使用できる。
【００５８】
具体的には、繊維質シートの中でも、難燃紙（パルプ主体のシートをスルファミン酸グアニジン、リン酸グアジニン等の難燃剤で処理したもの）；水酸化アルミニウム、水酸化マグネシウム等の無機添加剤を含む無機質紙；上質紙；薄用紙；裏打紙などが挙げられる。
【００５９】
紙質基材の坪量は限定的ではないが、５０〜３００ｇ／ｍ２程度が好ましく、５０〜８０ｇ／ｍ２程度がより好ましい。
【００６０】
（接着層）
紙質基材と発泡樹脂層との間に、さらに接着層を形成した場合、発泡樹脂層と紙質基材とをより強固に密着させることができる。
【００６１】
前記接着層を構成する樹脂成分としては、例えばＥＶＡ、エチレン−メチルメタクリレ
ート共重合体樹脂、エチレン−エチルアクリレート共重合体樹脂、エチレン−メチルアクリレート共重合体樹脂等の少なくとも１種を例示できる。この中でも特に、ＥＶＡが好ましい。
【００６２】
紙質基材との貼り合わせ易さの観点から、接着層のＭＦＲは、上記エチレン共重合体のＭＦＲより大きいほうが好ましい。
【００６３】
接着層の厚みは限定的ではないが、５〜２０μｍ程度が好ましく、１０〜１５μｍ程度がより好ましい。
【００６４】
（装飾層）
装飾層は、絵柄模様を有し、発泡壁紙に意匠性を付与する。絵柄模様としては、例えば、木目模様、石目模様、砂目模様、タイル貼模様、煉瓦積模様、布目模様、皮絞模様、幾何学図形、文字、記号、抽象模様等が挙げられる。絵柄模様は、発泡壁紙の種類に応じて選択できる。
【００６５】
装飾層は、例えば、発泡剤含有樹脂層のおもて面に絵柄模様を印刷することにより形成する。印刷手法としては、例えば、グラビア印刷、フレキソ印刷、シルクスクリーン印刷、オフセット印刷等が挙げられる。印刷インキとしては、着色剤、結着剤樹脂、溶剤を含む公知の印刷インキが使用できる。
【００６６】
着色剤としては、前記顔料が使用できる。
【００６７】
結着剤樹脂としては、例えば、アクリル系樹脂、スチレン系樹脂、ポリエステル系樹脂、ウレタン系樹脂、塩素化ポリオレフィン系樹脂、塩化ビニル−酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコーン系樹脂、繊維素誘導体、ゴム系樹脂等が挙げられる。これらは一種又は二種以上で用いることができる。
【００６８】
印刷インキに含まれる溶剤（又は分散媒）としては、例えば、ヘキサン、ヘプタン、オクタン、トルエン、キシレン、エチルベンゼン、シクロヘキサン、メチルシクロヘキサン等の石油系有機溶剤；酢酸エチル、酢酸ブチル、酢酸−２−メトキシエチル、酢酸−２−エトキシエチル等のエステル系有機溶剤；メチルアルコール、エチルアルコール、ノルマルプロピルアルコール、イソプロピルアルコール、イソブチルアルコール、エチレングリコール、プロピレングリコール等のアルコール系有機溶剤；アセトン、メチルエチルケトン、メチルイソブチルケトン、シクロヘキサノン等のケトン系有機溶剤；ジエチルエーテル、ジオキサン、テトラヒドロフラン等のエーテル系有機溶剤、；ジクロロメタン、四塩化炭素、トリクロロエチレン、テトラクロロエチレン等の塩素系有機溶剤；水などが挙げられる。これらは一種又は二種以上で用いることができる。
【００６９】
装飾層の厚みは絵柄模様の種類より異なるが、０．１〜１０μｍ程度が好ましい。
【００７０】
（表面保護層）
表面保護層としては、上記エチレン共重合体又はそれに架橋剤を配合した組成物を樹脂架橋してなる架橋物の層が好ましい。特に、前記表面保護層は、上記二元共重合体を必須成分とすることが好ましく、上記三元共重合体を含有せず、上記二元共重合体のみを含有することがより好ましい。上記三元共重合体の配合量が多すぎる場合、発泡壁紙の耐スクラッチ性及び耐磨耗性が低下する原因となりやすい。二元共重合体と三元共重合体とを併用する場合の配合比は５：５〜９．５：０．５程度が好ましく、７：３〜９：１程度がより好ましい。
【００７１】
表面保護層は、本発明の効果を妨げない範囲であれば、上記エチレン共重合体以外にも、水添石油樹脂、ＥＶＡ等の樹脂を含んでいてもよい。また、表面保護層は、アクリレートモノマー、オリゴマー等の添加剤をさらに含有していてもよい。
【００７２】
表面保護層の厚みは限定的ではないが、５〜３０μｍ程度が好ましく、１０〜２０μｍ程度がより好ましい。
【００７３】
（エンボス）
発泡壁紙のおもて面には、エンボス加工による凹凸模様を付してもよい。
【００７４】
エンボス模様は、例えば、公知のエンボス版により付与できる。例えば、発泡樹脂層のおもて面を加熱軟化後、エンボス版を押圧することにより所望のエンボス模様を賦型できる。エンボス模様としては、木目板導管溝、石板表面凹凸、布表面テクスチャア、梨地、砂目、ヘアライン、万線条溝等がある。
【００７５】
（発泡壁紙の製造方法）
発泡壁紙の製造方法は特に限定されない。例えば、前記発泡樹脂層製造用組成物及び接着層を形成するための組成物を各々別個のシリンダーに入れて、紙質基材上に同時に押出し積層した後、前記発泡樹脂層製造用組成物により形成された樹脂層（発泡剤含有樹脂層）上に装飾層を形成し、該発泡剤含有樹脂層を樹脂架橋させ、得られた架橋物を発泡させた後、表面保護層を装飾層上に押し出し成形することにより製造できる。
【００７６】
また、表面保護層を積層した後、必要に応じて、エンボス模様を賦型してもよい。
【００７７】
クッションフロアー床材
クッションフロアー床材としては、例えば、繊維質基材、非発泡樹脂層、上記発泡樹脂層、装飾層及び表面保護層を順に有する床材が挙げられる。
【００７８】
（繊維質基材）
繊維質基材としては、上記繊維質シートと同様のものを用いることができる。
【００７９】
繊維質基材の坪量は限定的ではないが、１０〜２００ｇ／ｍ２程度が好ましく、２０〜１００ｇ／ｍ２程度がより好ましい。
【００８０】
（非発泡樹脂層）
発泡樹脂層を支えるために非発泡樹脂層を設ける。
【００８１】
非発泡樹脂層を構成する樹脂は限定的ではなく、例えば、ポリオレフィン系樹脂、ポリ塩化ビニル等が挙げられる。
【００８２】
ポリオレフィン系樹脂としては、例えば、ポリエチレン、ポリプロピレン、ポリブテン、ポリメチルペンテン、エチレン−プロピレン共重合体、ＥＶＡ、エチレン−アクリル酸共重合体、エチレン−メチルメタクリレート共重合体、エチレン−プロピレン−ブテン共重合体、ポリオレフィン系熱可塑性エラストマー等の少なくとも１種が挙げられる。
【００８３】
非発泡樹脂層は、公知の添加剤をさらに含有してもよい。公知の添加剤としては、例えば無機化合物が挙げられる。無機化合物としては、上記例示の無機化合物と同様のものを用いることができる。非発泡樹脂層中の無機化合物の含有量は、特に限定されないが、樹脂成分１００質量部に対して通常、２０〜１５０質量部、好ましくは５０〜１００質量部
である。
【００８４】
非発泡樹脂層の厚みは５０〜２０００μｍ程度が好ましい。
【００８５】
（装飾層）
装飾層は、絵柄模様を有し、クッションフロアー床材に意匠性を付与する。絵柄模様としては、上記と同様である。
【００８６】
装飾層は、上記と同様の方法により形成できる。また、転写紙等に設けられた絵柄を樹脂層に転写することによっても形成できる。
【００８７】
装飾層の厚みは絵柄模様の種類より異なるが、１〜１０μｍ程度が好ましい。
【００８８】
（表面保護層）
表面保護層としては、上記エチレン共重合体又はそれに架橋剤を配合した組成物を樹脂架橋してなる架橋物の層が好ましい。特に、前記表面保護層は、上記二元共重合体を必須成分とすることが好ましく、上記三元共重合体を含有せず、上記二元共重合体のみを含有することがより好ましい。上記三元共重合体の配合量が多すぎる場合、クッションフロアー床材の耐スクラッチ性及び耐磨耗性が低下する原因となりやすい。二元共重合体と三元共重合体とを併用する場合の配合比は５：５〜９．５：０．５程度が好ましく、７：３〜９：１程度がより好ましい。
【００８９】
表面保護層は、本発明の効果を妨げない範囲であれば、上記エチレン共重合体以外にも、水添石油樹脂、ＥＶＡ等の樹脂を含んでいてもよい。また、表面保護層は、アクリレートモノマー、オリゴマー等の添加剤をさらに含有していてもよい。
【００９０】
表面保護層の厚みは限定的ではないが、１０〜５００μｍ程度が好ましく、５０〜２００μｍ程度がより好ましい。
【００９１】
（エンボス）
クッションフロアー床材のおもて面には、エンボス加工による凹凸模様を付してもよい。
【００９２】
エンボス模様の種類及び付与方法については、上記と同様である。
【００９３】
（クッションフロアー床材の製造方法）
クッションフロアー床材の製造方法は特に限定されない。例えば、前記発泡樹脂層製造用組成物、非発泡樹脂層を製造するための組成物をそれぞれ、押し出し成型機のシリンダーに入れて、非発泡樹脂層と繊維質基材とが接するよう繊維質基材上に押出し積層した後、前記発泡樹脂層製造用組成物により形成された樹脂層（発泡剤含有樹脂層）上に装飾層を形成し、該発泡剤含有樹脂層を樹脂架橋させ、得られた架橋物を発泡させた後、表面保護層を装飾層上に押し出し成形することにより製造できる。
【００９４】
また、表面保護層を積層した後、必要に応じて、エンボス模様を賦型してもよい。
【実施例】
【００９５】
以下に実施例及び比較例を示して本発明を具体的に説明する。但し、本発明は実施例に限定されない。
なお、シートの引張強度、伸び、ゲル分率の測定方法は、下記の通りとした。
【００９６】
１）引張強度伸び試験：ＪＩＳ３号（Ｋ６３０１）に準拠した。但し、引張試験速度を２００ｍｍ／分とした。
【００９７】
２）ゲル分率測定：試料１ｇをキシレン８０ｍｌ中で１１０℃×２４時間浸漬後、未溶解試料を取り出し、１２０℃×２４時間乾燥後の質量を測定し、下記式よりゲル分率を算出した。
【００９８】
ゲル分率＝未溶解試料質量（ｇ）／試料質量（１ｇ）×１００
実施例１（二元共重合体）
エチレン−メタクリル酸共重合体（メタクリル酸含量：１０質量％、ＭＦＲ：１００ｇ／１０分、密度：９４０ｇ／ｍ３）８０質量部と水添石油樹脂（「アルコンＰ１００」、荒川化学工業製）２０質量部との混合物に、該混合物１００質量部に対して炭酸カルシウム粉（「ホワイトンＨ」、白石カルシウム（株）製）３５質量部、酸化チタン粉（「タイピュアＲ１０８」、デュポン製）２５質量部及びアゾジカルボンアミド（発泡剤）４質量部を配合した樹脂組成物を押出し成形することにより、裏打紙（６５ｇ／ｍ２）上に発泡剤含有樹脂層を形成した。次に、発泡剤含有樹脂層に１７５ｋｖの電子線を３Ｍｒａｄ照射して架橋させた後、２２０℃で熱処理を行って発泡樹脂層（１００μｍ）を形成した。
【００９９】
実施例２（三元共重合体）
エチレン−メタクリル酸−（メタ）アクリル酸エステル共重合体（メタクリル酸含量：１０質量％、ＭＦＲ：３５ｇ／１０分、密度：９４０ｋｇ／ｍ３）１００質量部に対して炭酸カルシウム粉（「ホワイトンＨ」、白石カルシウム（株）製）３５質量部、酸化チタン粉（「タイピュアＲ１０８」、デュポン製）２５質量部及びアゾジカルボンアミド（発泡剤）４質量部を配合した樹脂組成物を押出し成形することにより、裏打紙（６５ｇ／ｍ２）上に発泡剤含有樹脂層を形成した。次に、発泡剤含有樹脂層に１７５ｋｖの電子線を３Ｍｒａｄ照射して架橋させた後、２２０℃で熱処理を行って発泡樹脂層（５００μｍ）を形成した。
【０１００】
実施例３（三元：二元＝８：２）
エチレン−メタクリル酸−（メタ）アクリル酸エステル共重合体（メタクリル酸含量：１０質量％、ＭＦＲ：３５ｇ／１０分、密度：９４０ｋｇ／ｍ３）８０質量部とエチレン−メタクリル酸共重合体（メタクリル酸含量：１０質量％、ＭＦＲ：５００ｇ／１０分、密度：９３０ｋｇ／ｍ３）２０質量部との混合物に、該混合物１００質量部に対して炭酸カルシウム粉（「ホワイトンＨ」、白石カルシウム（株）製）３５質量部、酸化チタン粉（「タイピュアＲ１０８」、デュポン製）２５質量部、アゾジカルボンアミド（発泡剤）４質量部を配合した樹脂組成物を押出し成形することにより、裏打紙（６５ｇ／ｍ２）上に発泡剤含有樹脂層を形成した。次に、発泡剤含有樹脂層に１７５ｋｖの電子線を３Ｍｒａｄ照射して架橋させた後、２２０℃で熱処理を行って発泡樹脂層（５００μｍ）を形成した。
【０１０１】
実施例４（三元：二元＝７：３）
エチレン−メタクリル酸−（メタ）アクリル酸エステル共重合体（メタクリル酸含量：１０質量％、ＭＦＲ：３５ｇ／１０分、密度：９４０ｋｇ／ｍ３）７０質量部とエチレン−メタクリル酸共重合体（メタクリル酸含量：１０質量％、ＭＦＲ：５００ｇ／１０分、密度：９３０ｋｇ／ｍ３）３０質量部との混合物に、該混合物１００質量部に対して炭酸カルシウム粉（「ホワイトンＨ」、白石カルシウム（株）製）３５質量部、酸化チタン粉（「タイピュアＲ１０８」、デュポン製）２５質量部、アゾジカルボンアミド（発泡剤）４質量部を配合した樹脂組成物を押出し成形することにより、裏打紙（６５ｇ／ｍ２）上に発泡剤含有樹脂層を形成した。次に、発泡剤含有樹脂層に１７５ｋｖの電子線を３Ｍｒａｄ照射して架橋させた後、２２０℃で熱処理を行って発泡樹脂層（５００μｍ）を形成
した。
【０１０２】
（施工性評価）
実施例１〜４で作製した発泡壁紙の裏面にでん粉系接着剤（「ルーアマイルド」ヤヨイ化学工業（株）製）を固形分６０ｇ／ｍ２となるように塗工後、５℃の環境下でi）石膏
ボード面、ii）石膏ボードで作製された９０°角の出隅部、iii）石膏ボードで作製され
た９０°角の入隅部に貼り付け、２４時間放置後の外観を観察した。なお、i）では、石
膏ボード面に発泡壁紙を２枚（同一の発泡壁紙）突き付けて貼り付けた。
【０１０３】
観察結果を下記表１に示す。
【０１０４】
【表１】
2011218818.tif 000002
【０１０５】
○：角部及び突き付け部に浮きが認められない
△：角部及び突き付け部に浮きが認められる
表１から明らかなように、二元共重合体のみを用いる場合よりも、三元共重合体単独や二元共重合体と三元共重合体との混合物を用いる場合の方が、シート（発泡壁紙）の柔軟性が高く、施工面の形状への追従性が良いことが分かる。
【０１０６】
（表面強化性能）
実施例１〜４で作製した発泡壁紙の表面強化性能（耐磨耗性及び耐スクラッチ性）を壁紙製品規格協議会（ＳＶ協議会）制定の表面強化壁紙性能規定に記載の表面強度評価方法に基づき評価した。結果を下記表２に示す。
【０１０７】
【表２】
2011218818.tif 000003
【０１０８】
なお、評価方法は下記の通りである。
【０１０９】
５級…表面に変化なし、４級…表面に少し変化あり、３級…表面が破けて見える、２級…表面が破けて紙等の裏打材が見える（長さ1cm未満）、１級…表面が破けて紙等の裏打
材が見える（長さ1cm以上）
表２から明らかなように、作製した壁紙は表面強度が優れている。
【０１１０】
参考例１（二元共重合体）
エチレン−メタクリル酸共重合体（メタクリル酸含量：１５質量％、ＭＦＲ：２５ｇ／１０分、密度：９４０ｋｇ／ｍ３）を０．５ｍｍ×１５０ｍｍ×１５０ｍｍのプレスシートに加工した。
【０１１１】
次に、電子線照射装置「ＥＰＳ−８００、（株）ＮＨＶコーポレーション製」を用いて
プレスシートに電子線を照射することにより、樹脂架橋させた。電子線照射条件は、加速電圧：６００ｋＶ、電子流：４．２ｍＡ、速度：２ｍ／分、照射幅：５４０ｍｍ、照射雰囲気：空気中、照射線量：１０Ｍｒａｄ（５０ＫＧｙ×２パス）とした。
【０１１２】
得られた架橋物シートのゲル分率、引張破断強度及び伸びを測定した。
【０１１３】
測定結果を下記表３に示す。
【０１１４】
比較参考例１（ＥＶＡ）
エチレン−酢酸ビニル共重合体（酢酸ビニル含量：１０質量％、ＭＦＲ：９ｇ／１０分、密度：９３０ｋｇ／ｍ３）を０．５ｍｍ×１５０ｍｍ×１５０ｍｍのプレスシートに加工した。
【０１１５】
次に、電子線照射装置を用いて、プレスシートに電子線を照射することにより、樹脂架橋させた。電子線照射条件は、実施例１と同じとした。
【０１１６】
得られた架橋物シートのゲル分率、引張破断強度及び伸びを測定した。
【０１１７】
測定結果を下記表３に示す。
【０１１８】
比較参考例２（ＥＶＡ）
エチレン−酢酸ビニル共重合体（酢酸ビニル含量：１９質量％、ＭＦＲ：２．５ｇ／１０分、密度：９３０ｋｇ／ｍ３）を０．５ｍｍ×１５０ｍｍ×１５０ｍｍのプレスシートに加工した。
【０１１９】
次に、電子線照射装置を用いて、プレスシートに電子線を照射することにより、樹脂架橋させた。電子線照射条件は、実施例１と同じとした。
【０１２０】
得られた架橋物シートのゲル分率、引張破断強度及び伸びを測定した。
【０１２１】
測定結果を下記表３に示す。
【０１２２】
【表３】
2011218818.tif 000004
【０１２３】
表３から明らかなように、参考例１の架橋物シートは、比較参考例１〜２のシートと比べて強度特性が優れていることが分かる。
【０１２４】
参考例２（二元共重合体）
エチレン−メタクリル酸共重合体（メタクリル酸含量：１０質量％、ＭＦＲ：１００ｇ／１０分、密度：９４０ｋｇ／ｍ３）８０質量部、水添石油樹脂（「アルコンＰ１００」、荒川化学工業製）２０質量部、架橋剤（「パークミルＤ」、日本油脂（株）製、ジクミルパーオキサイド）０．５質量部、炭酸カルシウム粉（「ホワイトンＨ」、白石カルシウム（株）製）３０質量部、酸化チタン粉（「タイピュアＲ１０８」、デュポン製）２５質量部、発泡剤（「ＡＣ＃３Ｋ−２」、永和化成工業製、アゾジカルボンアミド）５質量部
を配合した。
【０１２５】
上記配合物をラボプラストミルにより４分間混合した。混合時の設定温度は１１０℃、回転数は１００回転／分とした。
【０１２６】
混合後の樹脂組成物を１５０℃で６分間プレス成形することにより、厚さ２００μｍのシートを作製した。
【０１２７】
次に、このシートを、２４０℃で２分間加熱し、架橋及び発泡させた。
【０１２８】
得られた架橋発泡シートの耐スクラッチ性とＹＩ（黄色度指数）とを測定した。
【０１２９】
測定結果を下記表４に示す。
【０１３０】
参考例３（二元共重合体）
更にジエチレングリコール１質量部を加えた以外は、参考例２と同様にして架橋発泡シートを作製した。
【０１３１】
得られた架橋発泡シートの耐スクラッチ性とＹＩ（黄色度指数）とを測定した。
【０１３２】
測定結果を下記表４に示す。
【０１３３】
参考例４（二元共重合体）
ジエチレングリコールをグリセリン１質量部に替えた以外は、参考例３と同様にして架橋発泡シートを作製した。
【０１３４】
得られた架橋発泡シートの耐スクラッチ性とＹＩ（黄色度指数）とを測定した。
【０１３５】
測定結果を下記表４に示す。
【０１３６】
比較参考例３（ＥＶＡ）
エチレン−酢酸ビニル共重合体（酢酸ビニル含量：２０質量％、ＭＦＲ：２０ｇ／１０分、密度：９３０ｋｇ／ｍ３）９０質量部、水添石油樹脂（「アルコンＰ１００」、荒川化学工業製）１０質量部、架橋剤（「パークミルＤ」、日本油脂（株）製、ジクミルパーオキサイド）０．５質量部、炭酸カルシウム粉（「ホワイトンＨ」、白石カルシウム（株）製）３０質量部、酸化チタン粉（「タイピュアＲ１０８」、デュポン製）２５質量部、発泡剤（「ＡＣ＃３Ｋ−２」、永和化成工業製、アゾジカルボンアミド）４質量部及びステアリン酸亜鉛（発泡助剤）４質量部を配合した。
【０１３７】
上記配合物をラボプラストミルにより４分間混合した。混合時の設定温度は１１０℃、回転数は１００回転／分とした。
【０１３８】
混合後の樹脂組成物を１５０℃で６分間プレス成形することにより、厚さ２００μｍのシートを作製した。
【０１３９】
次に、このシートを、２４０℃で２分間加熱し、架橋及び発泡させた。
【０１４０】
得られた架橋発泡シートのＹＩ（黄色度指数）をＪＩＳ  Ｋ  ７１０５に従って測定した。
【０１４１】
また、得られた架橋発泡シートの耐スクラッチ性をＪＩＳ Ａ６９２１ ６．３．２  の学振式磨耗試験方法（摩擦子を表層上で４００往復させること）により測定し、表面状態を観察した。表面状態が最良（５級）のものを◎、良（４級以上５級未満）のものを○、やや悪い（３級以上４級未満）ものを△、悪い（３級未満）ものを×と評価した。
【０１４２】
測定結果を下記表４に示す。
【０１４３】
【表４】
2011218818.tif 000005
【０１４４】
表４から明らかなように、参考例２〜４の架橋発泡シートは比較参考例３の発泡シートに比べ表面摩耗耐性や耐スクラッチ性に優れることが分かる。また、多価アルコールを配合した場合に色相が改良され（黄色度が低下し）、特に３価アルコールであるグリセリンを配合した場合に効果が高いことが分かる。
【０１４５】
参考例５（表層に二元共重合体）
裏打紙（１１０μｍ）上に、内層（１００μｍ）及び表層（１０μｍ）を積層した。
【０１４６】
表層は、エチレン−メタクリル酸共重合体（メタクリル酸含量：１５質量％、ＭＦＲ：２５ｇ／１０分、密度：９４０ｋｇ／ｍ３）により形成した。
【０１４７】
内層は、エチレン−酢酸ビニル共重合体（酢酸ビニル含量：２０質量％、ＭＦＲ：２０ｇ／１０分、密度：９３０ｇ／ｍ３）９０質量部と水添石油樹脂（「アルコンＰ１００」、荒川化学工業製）１０質量部との混合物に、該混合物１００質量部に対して炭酸カルシウム粉（「ホワイトンＨ」、白石カルシウム（株）製）３５質量部、酸化チタン粉（「タイピュアＲ１０８」、デュポン製）２５質量部、アゾジカルボンアミド（発泡剤）４質量部を配合した樹脂組成物により形成した。なお、表層及び内層はともに同時押出し成形により形成した。
【０１４８】
次に、上記積層体に１７５ｋｖの電子線を３Ｍｒａｄ照射して表層を架橋させた後、２２０℃で３５秒間熱処理を行って内層を発泡させた。
【０１４９】
得られた架橋発泡積層体の耐スクラッチ性をＪＩＳ Ａ６９２１ ６．３．２  の学振式磨耗試験方法（摩擦子を表層上で４００往復させること）により測定し、表面状態を観察した。
【０１５０】
測定結果を下記表５に示す。
【０１５１】
参考例６（表層及び内層に二元共重合体）
裏打紙（１１０μｍ）上に、内層（１００μｍ）及び表層（１０μｍ）を積層した。
【０１５２】
表層は、エチレン−メタクリル酸共重合体（メタクリル酸含量：１５質量％、ＭＦＲ：２５ｇ／１０分、密度：９４０ｋｇ／ｍ３）により形成した。
【０１５３】
内層は、エチレン−メタクリル酸共重合体（メタクリル酸含量：１０質量％、ＭＦＲ：１００ｇ／１０分、密度：９４０ｇ／ｍ３）８０質量部と水添石油樹脂（「アルコンＰ１
００」、荒川化学工業製）２０質量部との混合物に、該混合物１００質量部に対して炭酸カルシウム粉（「ホワイトンＨ」、白石カルシウム（株）製）３５質量部、酸化チタン粉（「タイピュアＲ１０８」、デュポン製）２５質量部、アゾジカルボンアミド（発泡剤）４質量部を配合した樹脂組成物により形成した。なお、表層及び内層はともに同時押出し成形により形成した。
【０１５４】
次に、上記積層体に１７５ｋｖの電子線を３Ｍｒａｄ照射して表層を架橋させた後、２２０℃で３５秒間熱処理を行って内層を発泡させた。
【０１５５】
得られた架橋発泡積層体の耐スクラッチ性をＪＩＳ Ａ６９２１ ６．３．２  の学振式磨耗試験方法（摩擦子を表層上で４００往復させること）により測定し、表面状態を観察した。
【０１５６】
測定結果を下記表５に示す。
【０１５７】
参考例７（表層に二元、内層に三元共重合体）
裏打紙（１１０μｍ）上に、内層（１００μｍ）及び表層（１０μｍ）を積層した。
【０１５８】
表層は、エチレン−メタクリル酸共重合体（メタクリル酸含量：１５質量％、ＭＦＲ：６０ｇ／１０分、密度：９４０ｋｇ／ｍ３）により形成した。
【０１５９】
内層は、エチレン−メタクリル酸−（メタ）アクリル酸エステル共重合体（メタクリル酸含量：１０質量％、ＭＦＲ：３５ｇ／１０分、密度：９４０ｋｇ／ｍ３）７０質量部とエチレン−メタクリル酸共重合体（メタクリル酸含量：１０質量％、ＭＦＲ：５００ｇ／１０分、密度：９３０ｋｇ／ｍ３）３０質量部との混合物に、該混合物１００質量部に対して炭酸カルシウム粉（「ホワイトンＨ」、白石カルシウム（株）製）３５質量部、酸化チタン粉（「タイピュアＲ１０８」、デュポン製）２５質量部、アゾジカルボンアミド（発泡剤）４質量部を配合した樹脂組成物により形成した。なお、表層及び内層はともに同時押出し成形により形成した。
【０１６０】
次に、上記積層体に１７５ｋｖの電子線を３Ｍｒａｄ照射して表層を架橋させた後、２２０℃で３５秒間熱処理を行って内層を発泡させた。
【０１６１】
得られた架橋発泡積層体の耐スクラッチ性をＪＩＳ Ａ６９２１ ６．３．２  の学振式磨耗試験方法（摩擦子を表層上で４００往復させること）により測定し、表面状態を観察した。
【０１６２】
測定結果を下記表５に示す。
【０１６３】
比較参考例４（ＥＶＡ）
裏打紙（１１０μｍ）上に、内層（１００μｍ）及び表層（１０μｍ）を積層した。
【０１６４】
表層は、エチレン−酢酸ビニル共重合体（酢酸ビニル含量：２０質量％、ＭＦＲ：７０ｇ／１０分、密度：０．９４ｋｇ／ｍ３）により形成した。
【０１６５】
内層は、上記と同じエチレン−酢酸ビニル共重合体１００質量部に対して炭酸カルシウム粉（「ホワイトンＨ」、白石カルシウム（株）製）３５質量部、酸化チタン粉（「タイピュアＲ１０８」、デュポン製）２５質量部、アゾジカルボンアミド（発泡剤）４質量部を配合した樹脂組成物により形成した。なお、表層及び内層はともに同時押出し成形により形成した。
【０１６６】
次に、上記積層体に１７５ｋｖの電子線を３Ｍｒａｄ照射して表層を架橋させた後、２２０℃で３５秒間熱処理を行って内層を発泡させた。
【０１６７】
得られた架橋発泡積層体の耐スクラッチ性をＪＩＳ Ａ６９２１ ６．３．２  の学振式磨耗試験方法（摩擦子を表層上で４００往復させること）により測定し、表面状態を観察した。表面状態が最良（５級）のものを◎、良（４級以上５級未満）のものを○、やや悪い（３級以上４級未満）ものを△、悪い（３級未満）ものを×と評価した。
【０１６８】
測定結果を下記表５に示す。
【０１６９】
【表５】
2011218818.tif 000006
【０１７０】
表５から明らかなように、参考例５〜７の架橋発泡シートは比較参考例４の発泡シートに比べ表面摩耗耐性やスクラッチ耐性に優れることが分かる。